(57)【特許請求の範囲】
【請求項１】
角型平板状の弁作用金属からなる陽極体の、最も面積が大きく対向する２つの平面部と、前記平面部の長辺に接する２つの側面部の各々の表面に酸化皮膜を形成し、前記陽極体の短辺を含む両端部分を陽極部、前記陽極部以外を陰極部として領域を分割するレジストを前記酸化皮膜の表面に形成し、前記陰極部の領域の前記酸化皮膜の表面に導電性高分子層を形成し、前記導電性高分子層の表面に前記平面部および前記側面部の各面の４頂点を含む領域であるコーナー部を除いて導電性ペースト層を形成し、前記導電性ペースト層が陰極端子に接続されるとともに、前記陽極部の各々には陽極端子が接続されてなることを特徴とする分布定数型ノイズフィルタ。
【発明の詳細な説明】
【技術分野】
【０００１】
本発明は、電解質として導電性高分子を用いた分布定数型ノイズフィルタに関する。
【背景技術】
【０００２】
従来、導電性高分子を電解質として用いた分布定数型ノイズフィルタとしては、平板形状の２つの誘電体となる酸化皮膜が、平板形状の弁作用金属からなる板を挟んでなる分布定数回路形成部を備え、分布定数回路形成部に導通する陰極端子と弁作用金属からなる板の一部が誘電体となる酸化皮膜から突出した陽極部に接続した陽極端子を備えた３端子コンデンサ形式の分布定数型ノイズフィルタがある（例えば特許文献１参照）。
【０００３】
また、特許文献２においては陽極部の表面に酸化皮膜を形成し、レジストを形成して領域を３つに分け中央部の陰極層となる領域に導電性高分子からなる固体電解質、グラファイトペースト、銀ペーストを形成した記載がある。
【０００４】
さらに、特許文献３においては陽極部の表面に酸化皮膜を形成し、レジストを形成し、レジストで挟まれた領域に導電性高分子からなる電解質、グラファイトペースト、銀ペーストを形成し、陽極端子、陰極端子を除いて樹脂で外装した記載がある。
【０００５】
導電性高分子を電解質として用いた分布定数型ノイズフィルタの一般的な構造を示す断面図を図４に示す。平板形状の分布定数型ノイズフィルタ内部素子１０の両端部を一対の陽極とし、その両端部に陽極端子７を接続し、中央部の陰極部を陰極端子接続銀６を介して陰極端子８を接続して、陽極端子７、陰極端子８を除いてエポキシ樹脂９で外装する構造となっている。
【０００６】
図５は従来の分布定数型ノイズフィルタの内部素子を説明する図であり、図５（ａ）は斜視図、図５（ｂ）は図５（ａ）のＡ−Ａ線で切断した断面図である。図６は従来の分布定数型ノイズフィルタの内部素子を説明する図であり、図６（ａ）は正面図、図６（ｂ）は側面図である。
【０００７】
従来の分布定数型ノイズフィルタの内部素子の作製について説明する。図５、図６のように、平板状の弁作用金属の陽極体１の上に酸化皮膜２を形成する。その上に中央の領域と両端の領域に３分割するようにレジスト３を形成する。レジスト３は陽極部１１と陰極部１２を分離する機能がある。レジスト３に挟まれる中央の部分を陰極部１２、挟まれない両端の部分を陽極部１１とする。陰極部１２の酸化皮膜２の上に導電性高分子４を形成した後、導電性ペースト５を形成する。導電性ペースト５にはグラファイトペーストと銀ペーストが使用される。導電性ペースト５を形成するにはメタルマスクを用いたローラー転写法やスクリーン版を用いたスクリーン印刷法やスプレーによる噴射法が用いられる。
【０００８】
【特許文献１】特開２００２−１６４７６０号公報
【特許文献２】特開２００４−２８９１４２号公報
【特許文献３】特開２００５−１４２３６４号公報
【発明の開示】
【発明が解決しようとする課題】
【０００９】
図７は従来の分布定数型ノイズフィルタの内部素子をさらに説明する図であり、図７（ａ）は斜視図、図７（ｂ）は要部拡大図である。
【００１０】
以下、図７を参照しながら発明が解決しようとする課題について説明する。分布定数型ノイズフィルタの内部素子の厚さは約１００〜１６０μｍである。正面部１３と側面部１４が垂直であるため段差が生じている。前述のように導電性ペースト５を形成するのにメタルマスクを用いたローラー転写法やスクリーン版を用いたスクリーン印刷法やスプレーによる噴射法などを用いた場合には、正面部１３の方向から導電性ペースト５を塗布することになるため、レジスト３が形成された側面部１４においては導電性ペースト５の形成を制御することは困難であるため、図７に示すように、側面部１４において導電性ペースト５はレジスト３を越えて陽極部１１の側へはみ出ることが頻繁に発生することとなる。即ち導電性ペースト５がはみ出ると陽極部１１まで距離が短いために短絡が起こりやすい。
【００１１】
本発明の技術的課題は、導電性ペーストによる陽極部と陰極部の短絡を安定して防止し、漏れ電流の不良率を低減できる分布定数型ノイズフィルタを提供することにある。
【課題を解決するための手段】
【００１２】
本発明の分布定数型ノイズフィルタは、角型平板状の弁作用金属からなる陽極体の、最も面積が大きく対向する２つの平面部と、前記平面部の長辺に接する２つの側面部の各々の表面に酸化皮膜を形成し、前記陽極体の短辺を含む両端部分を陽極部、前記陽極部以外を陰極部として領域を分割するレジストを前記酸化皮膜の表面に形成し、前記陰極部の領域の前記酸化皮膜の表面に導電性高分子層を形成し、前記導電性高分子層の表面に前記平面部および前記側面部の各面の４頂点を含む領域であるコーナー部を除いて導電性ペースト層を形成し、前記導電性ペースト層が陰極端子に接続されるとともに、前記陽極部の各々には陽極端子が接続されてなることを特徴とする。
【発明の効果】
【００１３】
本発明によれば、分布定数型ノイズフィルタの素子の中央の陰極部となる導電性高分子の上に導電性ペーストを形成する際にコーナー部には導電性ペーストが塗布されないため、側面部において導電性ペーストが陰極部から陽極部側にはみ出ても陽極部までは距離が長いために短絡まで至ることはなく短絡が安定して防止できる。
【発明を実施するための最良の形態】
【００１４】
以下、本発明の実施の形態について図面を参照しながら説明する。
【００１５】
図１は、本発明の分布定数型ノイズフィルタの内部素子を説明する図であり、図１（ａ）は斜視図であり、図１（ｂ）は図１（ａ）のＡ−Ａ線で切断した断面図であり、図１（ｃ）は図１（ａ）のＢ−Ｂ線で切断した断面図である。図２は、本発明の分布定数型ノイズフィルタの内部素子を説明する図であり、図２（ａ）は正面図、図２（ｂ）は側面図である。図３は、本発明の分布定数型ノイズフィルタの内部素子を説明する図であり、図３（ａ）は斜視図、図３（ｂ）は要部拡大図である。
【００１６】
分布定数型ノイズフィルタの内部素子は、平板状の弁作用金属（例えばアルミニウム、タンタル、ニオブ等が用いられるがアルミニウムがもっとも好ましい）を陽極体１とし、その表面に誘電体となる酸化皮膜２を形成し、その上に陰極部１２となる中央の領域と、陽極部１１となる両端の領域に３分割するように例えばエポキシ樹脂アクリル樹脂等の樹脂からなるレジスト３を形成する。レジスト３に挟まれた中央の領域の酸化皮膜２の上にピロール、チオフェン等の導電性高分子４を形成する。次に、導電性高分子４の上にグラファイトペースト、銀ペーストを形成して導電性ペースト５を形成するが、その際、コーナー部１５を除いてメタルマスクを用いたローラー転写法やスクリーン版を用いたスクリーン印刷法やスプレーによる噴射法などを用いて導電性ペースト５を形成する。
【００１７】
図１、図２に示すように、導電性ペースト５は正面部１３側から塗布して形成するが、正面部１３の導電性ペースト５はコーナー部、即ち導電性高分子４が形成されている正面部１３、側面部１４の各面の４頂点を含む領域には形成しない。形成しない部分の形状は面積を少なくするため、正面部１３において各頂点が直角となる直角三角形が好ましい。形成しない部分の領域の寸法は、図２で示すレジスト３で挟まれた中央の領域の長さａと頂点からの形成しない部分の辺の長さａ１およびレジスト３で挟まれた中央の領域の正面部１３の幅ｂと正面部１３の頂点からの形成しない部分の辺の幅ｂ１の割合で示すと、その値ａ１／ａおよびｂ１／ｂはともに２％〜１０％が良好である。側面部１４は陽極部１１側の両端に導電性ペーストを形成しない。その形成しない領域を図２で示すａとａ１の割合は、その値ａ１／ａは２％〜１０％が良好である。
【００１８】
図３に示すように、コーナー部１５に導電性ペースト５を形成しない部分を設けることにより、側面部１４において、導電性ペースト５が陰極部１２から陽極部１１の方向に形成される場合でもコーナー部１５で留まり陽極部１１まで到達しないこととなり、短絡することはない。
【００１９】
導電性ペースト５を形成した後、従来公知の方法により陽極端子、陰極端子を接続し、樹脂等により外装して分布定数型ノイズフィルタが製造される。
【実施例】
【００２０】
以下、本発明の実施例を図面を参照してより具体的に説明する。
【００２１】
（実施例１）
アルミニウムからなる拡面化された平板状の弁作用金属の陽極体１の上に酸化皮膜２を形成する。その上に中央の領域と両端の領域に３分割するようにエポキシ樹脂からなるレジスト３を形成する。レジスト３に挟まれた中央の領域の酸化皮膜２の上に導電性高分子４を形成する。次に、導電性高分子４の上にコーナー部１５を除いて、グラファイトペースト、銀ペーストをメタルマスクを用いたローラー転写法により形成して導電性ペースト５を形成する。その後、陽極端子、陰極端子を接続し、樹脂により外装して分布定数型ノイズフィルタを作製した（図１、図２参照）。
【００２２】
図１、図２に示すように、導電性ペースト５を形成しない領域は、各頂点からの形成しない部分の辺の長さａ１と頂点からの形成しない部分の辺の幅ｂ１がそれぞれ０．２ｍｍの各頂点が直角となる直角三角形の領域で、レジスト３で挟まれた中央の領域の長さａが１０ｍｍ、中央の領域の正面部１３の幅ｂが１０ｍｍであり、ａ１／ａおよびｂ１／ｂはともに２％である。
【００２３】
（実施例２）
導電性ペースト５を形成しない領域を、ａ１が０．５ｍｍ、ｂ１が０．５ｍｍとし、ａ１／ａおよびｂ１／ｂをともに５％とした以外は実施例１と同様に分布定数型ノイズフィルタを作製した。
【００２４】
（実施例３）
導電性ペースト５を形成しない領域を、ａ１が１．０ｍｍ、ｂ１が１．０ｍｍとし、ａ１／ａおよびｂ１／ｂをともに１０％とした以外は実施例１と同様に分布定数型ノイズフィルタを作製した。
【００２５】
（比較例）
図５、図６に示すように、導電性ペースト５を陰極部１２全体に形成した以外は実施例１と同様に分布定数型ノイズフィルタを作製した。
【００２６】
表１に、実施例１〜実施例３および比較例により、それぞれ２００個作製した分布定数型ノイズフィルタのａ、ｂ、ａ１／ａ、ｂ１／ｂ、漏れ電流の不良率とＥＳＲ（等価直列抵抗）を示す。漏れ電流の測定条件は、印加電圧３．０Ｖ、印加時間６０秒とする。漏れ電流の不良は、０．１ＣＶ（μＡ）［＝０．１×静電容量（μＦ）×印加電圧（Ｖ）］以上とする。ＥＳＲは１００ｋＨｚの値を測定した平均値を示す。
【００２７】
【表１】
0004716427.tif 000002
【００２８】
ａ１／ａ、ｂ１／ｂ、を２％とした実施例１および、ａ１／ａ、ｂ１／ｂ、を５％とした実施例２は、比較例に比べて漏れ電流の不良率が改善し、ＥＳＲは従来例と同等である。ａ１／ａ、ｂ１／ｂ、を１０％とした実施例３は、比較例に比べて漏れ電流の不良率が改善する。実施例３は実施例１と実施例２に比べＥＳＲが高くなる。これは導電性ペーストの形成領域が少ないためて高抵抗となるためである。したがって導電性ペーストを形成しない領域は２％〜１０％の範囲が適当である。
【図面の簡単な説明】
【００２９】
【図１】本発明の分布定数型ノイズフィルタの内部素子を説明する図、図１（ａ）は斜視図、図１（ｂ）は図１（ａ）のＡ−Ａ線で切断した断面図、図１（ｃ）は図１（ａ）のＢ−Ｂ線で切断した断面図。
【図２】本発明の分布定数型ノイズフィルタの内部素子を説明する図、図２（ａ）は正面図、図２（ｂ）は側面図。
【図３】本発明の分布定数型ノイズフィルタの内部素子を説明する図で、図３（ａ）は斜視図、図３（ｂ）は要部拡大図。
【図４】分布定数型ノイズフィルタの構造を示す断面図。
【図５】従来の分布定数型ノイズフィルタの内部素子を説明する図、図５（ａ）は斜視図、図５（ｂ）は図５（ａ）のＡ−Ａ線で切断した断面図。
【図６】従来の分布定数型ノイズフィルタの内部素子を説明する図、図６（ａ）は正面図、図６（ｂ）は側面図。
【図７】従来の分布定数型ノイズフィルタの内部素子を説明する図、図７（ａ）は斜視図、図７（ｂ）は要部拡大図。
【符号の説明】
【００３０】
１    陽極体
２    酸化皮膜
３    レジスト
４    導電性高分子
５    導電性ペースト
６    陰極端子接続銀
７    陽極端子
８    陰極端子
９    エポキシ樹脂
１０    分布定数型ノイズフィルタ内部素子
１１    陽極部
１２    陰極部
１３    正面部
１４    側面部
１５    コーナー部
【図１】
0004716427.tif 000003
【図２】
0004716427.tif 000004
【図３】
0004716427.tif 000005
【図４】
0004716427.tif 000006
【図５】
0004716427.tif 000007
【図６】
0004716427.tif 000008
【図７】
0004716427.tif 000009